СПОСОБ ИЗГОТОВЛЕНИЯ ГИБКО-ПЛОСКОГО ЭЛЕКТРОНАГРЕВАТЕЛЯ

2
3
1. Способ изготовления гибко-плоского электронагревателя, включающий сборку основания, состоящего из слоев гибкой стеклоткани и проводящего слоя из фольги; формирование на проводящем слое рисунка резистивного слоя; первое двухступенчатое прессование основания; пайку к контактным площадкам резистивного слоя гибких токовыводов; второе двухступенчатое прессование, отличающийся тем, что в качестве гибкой стеклоткани используют гибкую стеклоткань без пропитки и гибкую стеклоткань, пропитанную олигомерным материалом, содержащим эпоксидные группы, отвержденную до стадии В; прессование оснований выполняют при температуре от 130°С до 200°С, давлении - от 20 N/см до 150 N/см, времени прессования - до 150 мин; второе двухступенчатое прессование выполняют на сборке, состоящей из основания с токовыводами и гибкой стеклоткани, пропитанной олигомерным материалом, содержащим эпоксидные группы, отвержденной до стадии В.
2. Способ по п. 1, отличающийся тем, что в качестве проводящего слоя используют электропроводящую фольгу с высоким сопротивлением.
3. Способ по п. 1, отличающийся тем, что в качестве стеклоткани, пропитанной олигомерным материалом, содержащим эпоксидные группы, отвержденной до стадии В, используется олигомерный материал, отвержденный до стадии В.
4. Способ по п. 1, отличающийся тем, что в качестве стеклоткани, пропитанной олигомерным материалом, содержащим эпоксидные группы, отвержденной до стадии В, используется олигомерный материал.